본 발명은 골재 입자로 되는 세라믹 입자와 유리 프리트와 실리카 입자를 혼합하고, 소정 형상으로 성형하여 얻어진 성형체를 건조시킨 후, 소성하는 세라믹 다공체의 제조 방법이다. 본 발명의 세라믹 다공체의 제조 방법에 의하면, 산이나 알칼리에 대해 우수한 내식성을 갖는 세라믹 다공체를 제조할 수 있고, 또한 제조 시에 왜곡이나 크랙 등의 결함이 생기기 어렵다. 
There is provided a method for manufacturing a ceramic porous body comprising the steps of: mixing glass frit and silica particles with ceramic particles coming to function as framework particles to give a mixture, forming the mixture into a predetermined shape to obtain a formed body, drying the formed body, and firing the dried formed body. According to a method for manufacturing a ceramic porous body of the present invention, a ceramic porous body having excellent corrosion resistance against acid and alkali, and defects such as a strain and a crack are hardly caused during manufacturing. 